(57)【特許請求の範囲】
【請求項１】
有機物を非酸化性雰囲気で加熱して炭化物を得るステップと、
前記炭化物に賦活作用を有する薬品として該炭化物１重量部につき０．５〜５重量部の水酸化カリウムを混合し、６０〜１２０分、不活性ガス中で加熱して薬品賦活処理を行ない、薬品賦活処理物を得るステップと、
前記薬品賦活処理物を二酸化炭素ガス中で、２５〜７０分、加熱してガス賦活処理を行なうステップを含む電気二重層キャパシタの電極に用いる活性炭の製造方法。
【請求項２】
前記ガス賦活処理を行なう際の二酸化炭素ガスの濃度が２０％〜１００％である請求項１に記載の活性炭の製造方法。
【請求項３】
前記薬品賦活処理の際の加熱温度が４００℃〜１０００℃である請求項１または２に記載の活性炭の製造方法。
【請求項４】
前記薬品賦活処理の条件が、雰囲気が不活性ガス雰囲気、温度が７００℃〜９００℃である請求項１〜３のいずれかに記載の活性炭の製造方法。
【請求項５】
前記ガス賦活処理の際の加熱温度が８００℃〜１０００℃である請求項１〜４のいずれかに記載の活性炭の製造方法。
【発明の詳細な説明】
【技術分野】
【０００１】
本発明は活性炭の製造方法に関する。
【背景技術】
【０００２】
活性炭はｎｍサイズの細孔を有する炭素材である。活性炭の表面積は、活性炭１ｇ当たりの表面積（比表面積）で表示される。一般に、活性炭の比表面積は８００ｍ２／ｇ以上とされる。
【０００３】
活性炭は気体の吸着性能が優れているため、脱臭、排煙浄化、空気中の有害物質の吸収（シックハウス対策）などに用いられる。また活性炭は液体中の不純物の吸着性能が優れているため、浄水器、工業製品の精製などに用いられる。また活性炭は電気二重層キャパシタの電極に用いられる。電気二重層キャパシタの、活性炭からなる電極には電解液が含浸される。電解液中の電解質イオンが活性炭の細孔に吸着することにより電荷が保持される。
【０００４】
電気二重層キャパシタに用いられる非水系電解液はイオン径が大きい。例えば、水系の電解液である硫酸や水酸化ナトリウムでのイオン径は約０．３ｎｍであるのに対し、アンモニウム塩系の非水系電解液のイオン径は１．２ｎｍと約４倍の大きさである。さらにイオンの周囲には溶媒分子が付着しているため、イオンと溶媒分子を合わせた大きさはイオン径より大きい。
【０００５】
活性炭の細孔が小さいとイオンの移動速度が遅くなり、電気二重層キャパシタの充放電の能力が低くなる。そのため電気二重層キャパシタに用いられる活性炭は、充放電に関しては、細孔が大きい方が好ましい。具体的には、細孔は、直径が２ｎｍ以上のメソ孔（直径２ｎｍ〜５０ｎｍの細孔）が好ましい。しかし一般に、活性炭の細孔が大きくなると比表面積は小さくなるため、電気二重層キャパシタの容量が少なくなる。
【０００６】
活性炭は有機物を炭化（炭素化）した後、賦活処理をして製造される。賦活処理は細孔の数を増やし、比表面積を大きくする処理である。賦活処理としてアルカリ賦活処理とガス賦活処理が知られている。
【０００７】
特許文献１（特開２００８−９８３５４）ではアルカリ賦活処理が用いられている。アルカリ賦活処理では、炭化物粉末と、例えば、水酸化カリウム粉末を混合し、混合物を不活性ガス中、７００℃〜９００℃で０．５時間〜３時間熱処理を行なう。この熱処理により、炭化物に細孔が形成される。
【０００８】
特許文献２（特開２００８−５０２３０）ではガス賦活処理が用いられている。ガス賦活処理では、炭化物（炭素化物）を処理室内で、例えば、７００℃〜７５０℃で３０分〜４０分、水蒸気雰囲気あるいは二酸化炭素ガス雰囲気に置き、炭化物に細孔を形成する。
【０００９】
一般に、ガス賦活処理で形成された活性炭は、アルカリ賦活処理で形成された活性炭に比べて、細孔径が大きいが比表面積が小さい。ガス賦活処理で形成された活性炭の比表面積は１２００ｍ２／ｇ程度である。それに対して、アルカリ賦活処理で形成された活性炭は、ガス賦活処理で形成された活性炭に比べて、比表面積が大きいが細孔径が小さい。アルカリ賦活処理で形成された活性炭の比表面積は２０００ｍ２／ｇを超えることもある。
【００１０】
ガス賦活処理とアルカリ賦活処理のいずれにおいても、比表面積を大きくしようとすると、ミクロ孔（直径が２ｎｍ未満の細孔）が多くなる。すなわち比表面積を大きくすることと細孔の径を大きくすることは、従来トレードオフの関係にあった。そのため従来は電気二重層キャパシタの電極に適した活性炭を製造することは難しかった。
【００１１】
活性炭の表面は、基本的には炭素（Ｃ−Ｃ）骨格で構成されている。しかし、完全なグラファイト結晶構造ではなく、グラファイト層の重なりにズレがあったり回転があったりする。ガス賦活処理あるいはアルカリ賦活処理を行なうと、グラファイト層の端面に酸素を含む官能基が形成される。形成される官能基としては、カルボキシル基、フェノール系水酸基、ラクトン基などが知られている。
【００１２】
活性炭の表面に官能基が多く存在すると、電気二重層キャパシタの容量は大きくなるが、充放電のサイクル特性が低下し、電気二重層キャパシタの信頼性が低下する。これを防ぐため、表面官能基が適量であることが必要である。表面官能基の量は、０．４mmol/g-carbon〜０．７mmol/g-carbonが適量とされる。
【００１３】
従来は活性炭の官能基量を調整するため、アルカリ賦活処理あるいはガス賦活処理の後、不活性ガス中あるいは還元性ガス中で熱処理を行なった。例えば特許文献３（特開２００２−１３７９１１）の[0086]には「椰子ガラを主材とした有機物を常法により、炭化し賦活ガスを用い賦活処理した後、常圧下、実質的に酸素を含まない還元性ガスとしての水素ガスを活性炭体積比３倍容量毎分で通過処理しながら、温度２００〜１０００℃の範囲内で加熱処理を行った。加熱処理における保持時間は５分間とした」と記載されている。特許文献３に加熱処理の目的は記載されていないが、この加熱処理は活性炭の官能基量を調整するためと思われる。このような従来の方法では賦活処理とは別に熱処理が必要であり工程が長くなる。
【先行技術文献】
【特許文献】
【００１４】
【特許文献１】特開２００８−９８３５４号公報
【特許文献２】特開２００８−５０２３０号公報
【特許文献３】特開２００２−１３７９１１号公報
【発明の概要】
【発明が解決しようとする課題】
【００１５】
本発明の目的は、細孔径と比表面積が共に大きい活性炭の製造方法を実現することである。更に本発明の目的は、短い工程により官能基量が適切な活性炭の製造方法を実現することである。
【課題を解決するための手段】
【００１６】
（１）［薬品賦活処理→ガス賦活処理］本発明の活性炭の製造方法は、有機物を非酸化性雰囲気で加熱して炭化物を得るステップと、炭化物に賦活作用を有する薬品を混合し、不活性ガス中で加熱して薬品賦活処理を行ない、薬品賦活処理物を得るステップと、薬品賦活処理物を酸化性ガス中で加熱してガス賦活処理を行なうステップを含む。
（２）［ガス賦活処理→薬品賦活処理］本発明の活性炭の製造方法は、有機物を非酸化性雰囲気で加熱して炭化物を得るステップと、炭化物を酸化性ガス中で加熱してガス賦活処理を行ない、ガス賦活処理物を得るステップと、ガス賦活処理物に賦活作用を有する薬品を混合し、不活性ガス中で加熱して薬品賦活処理を行なうステップを含む。
（３）［薬品の種類］本発明の活性炭の製造方法において、賦活作用を有する薬品は、アルカリ剤、塩化亜鉛、リン酸のいずれか、あるいはそれらの組み合わせからなる。
（４）［アルカリ剤の種類］本発明の活性炭の製造方法において、アルカリ剤は、水酸化ナトリウム、水酸化カリウム、炭酸カリウムのいずれか、またはそれらの組み合わせからなる。
（５）［水酸化カリウムの量］本発明の活性炭の製造方法において、アルカリ剤は水酸化カリウムであり、水酸化カリウムの混合量が、炭化物１重量部について、０．５重量部〜５重量部である。
（６）［ガスの種類］本発明の活性炭の製造方法において、酸化性ガスは、二酸化炭素ガス、水蒸気、空気のいずれか、またはそれらの組み合わせからなる。
（７）［二酸化炭素ガスの濃度］本発明の活性炭の製造方法において、酸化性ガスは二酸化炭素ガスであり、ガス賦活処理を行なう際の二酸化炭素ガスの濃度（体積％）は２０％〜１００％である。
（８）［二酸化炭素ガスの処理時間］本発明の活性炭の製造方法において、二酸化炭素ガス中でのガス賦活処理時間は１０分〜７０分である。
（９）［薬品処理の温度］本発明の活性炭の製造方法において、薬品賦活処理の際の加熱温度は４００℃〜１０００℃である。
（１０）［水酸化カリウム賦活処理の雰囲気、温度、時間］本発明の活性炭の製造方法においては、アルカリ剤が水酸化カリウムであり、薬品賦活処理の条件は、雰囲気が不活性ガス雰囲気、温度が７００℃〜９００℃、時間が３０分〜１２０分である。
（１１）［ガス処理の温度］本発明の活性炭の製造方法において、ガス賦活処理の際の加熱温度は８００℃〜１０００℃である。
【発明の効果】
【００１７】
本発明の製造方法により、細孔径と比表面積が共に大きい活性炭が得られる。更に本発明により、短い工程により官能基量が適切な活性炭が得られる。本発明の製造方法により得られた活性炭を電気二重層キャパシタの電極に用いると、従来よりも容量が大きく、充放電の能力が高く、充放電のサイクル特性が良好な電気二重層キャパシタが得られる。
【図面の簡単な説明】
【００１８】
【図１】アルカリ賦活処理前の炭化物のＸ線回折グラフ
【図２】アルカリ賦活処理１５分の炭化物のＸ線回折グラフ
【図３】アルカリ賦活処理９０分の炭化物のＸ線回折グラフ
【図４】アルカリ賦活処理１２０分の炭化物のＸ線回折グラフ
【図５】（ａ）本発明に用いられるヨシの幹の斜視図、（ｂ）ヨシの幹の切断線を示す説明図、（ｃ）ヨシの個片の斜視図
【図６】（ａ）電気二重層キャパシタの電極の説明図、（ｂ）電気二重層キャパシタのセルの断面図
【発明を実施するための形態】
【００１９】
［薬品賦活処理→ガス賦活処理］
本発明の活性炭の製造方法は、有機物を非酸化性雰囲気で加熱して炭化物を得るステップと、炭化物に賦活作用を有する薬品を混合し、不活性ガス中で加熱して薬品賦活処理を行ない、薬品賦活処理物を得るステップと、薬品賦活処理物を酸化性ガス中で加熱してガス賦活処理を行なうステップを含む。薬品賦活処理には、アルカリ賦活処理、リン酸賦活処理、塩化亜鉛賦活処理がある。
【００２０】
薬品賦活処理後にガス賦活処理を行なった場合、まず薬品賦活処理にて細孔の形成と炭素微結晶の形成（細孔形成領域が拡大）が進行する。次にガス賦活処理で微結晶部位への細孔形成（比表面積の増大）と既形成細孔の開口径の拡大が進行する。
【００２１】
［ガス賦活処理→薬品賦活処理］
本発明の活性炭の製造方法は、有機物を非酸化性雰囲気で加熱して炭化物を得るステップと、炭化物を酸化性ガス中で加熱してガス賦活処理を行ない、ガス賦活処理物を得るステップと、ガス賦活処理物に賦活作用を有する薬品を混合し、不活性ガス中で加熱して薬品賦活処理を行なうステップを含む。
【００２２】
ガス賦活処理後に薬品賦活処理を行なった場合、まずガス賦活処理にて炭素表面の細孔形成が進行する。次に薬品賦活処理で微結晶の形成（細孔形成領域の増大、比表面積の増加）と既形成細孔の開口径の拡大が進行する。
【００２３】
［有機物］
有機物としては、例えば、ビールかす、竹、ヨシ、もみがら、ヤシ殻、木材チップなどのバイオマス原料、石炭やタール、ピッチなどの石炭系原料、ポリアクリロニトリル（PAN）などの石油系原料が用いられる。
【００２４】
竹、ヨシ、ヤシ殻、木材チップの試料の適切な大きさは、炭化炉の大きさにもよるが、大きすぎると炭化時間が長くなる上、均一な炭化物を得ることが難しい。逆に粉末状態では飛散しやすく、収率や取り扱いの点で問題がある。このため竹、ヨシ、ヤシ殻、木材チップの試料の大きさは、１ｃｍ程度の片状あるいは粒状が適切である。
【００２５】
［炭化の非酸化性雰囲気］
炭化の際の非酸化性雰囲気として、例えば、窒素ガス雰囲気、アルゴンガス雰囲気のような不活性ガス雰囲気、酸素濃度が１０ｐｐｍ以下の空気などが用いられる。市販の窒素ガスは酸素濃度が５ｐｐｍ以下であるため、酸素濃度が１０ｐｐｍ以下の空気の非酸化性は窒素ガスとほぼ同等である。酸素濃度が１０ｐｐｍ以下の空気は、液体空気から酸素を分離させて得られる。窒素ガス雰囲気は、雰囲気の制御がしやすく、コストも安いので好ましい。
【００２６】
［炭化の加熱条件］
有機物を炭化する際の雰囲気温度は６００℃〜１０００℃、時間は５分〜６０分が好ましい。窒素雰囲気中の有機物の熱重量測定（TG測定: Thermo Gravimetry測定）の結果によれば、有機物を炭化する際の雰囲気温度が６００℃未満の場合有機物が十分に分解しないおそれがある。また時間が５分未満の場合も有機物が十分に分解しないおそれがある。逆に有機物を炭化する際の雰囲気温度が１０００℃を超えると炭化炉の損傷およびコストアップのおそれがある。時間が６０分を超えたときも炭化炉の損傷およびコストアップのおそれがある。
【００２７】
［炭化物］
炭化物として結晶構造が不完全なグラファイトが得られる。炭化物の表面は、基本的には炭素（Ｃ−Ｃ）骨格で構成されている。しかし、完全なグラファイト結晶構造ではなく、グラファイト層の重なりにズレがあったり回転があったりする。賦活処理前の炭化物の比表面積は１００ｍ２／ｇ程度であるから、活性炭として使用することはできない。
【００２８】
［賦活作用を有する薬品］
賦活作用を有する薬品としては、アルカリ剤、塩化亜鉛、リン酸のいずれか、あるいはそれらの組み合わせが用いられる。特にアルカリ剤としては、水酸化ナトリウム、水酸化カリウム、炭酸カリウムのいずれか、またはそれらの組み合わせが用いられる。炭化物を粉砕し、炭化物粉末と賦活作用を有する薬品の粉末を混合して不活性ガス中で加熱し、薬品賦活処理を行なう。アルカリ賦活処理の場合、冷却後試料を取り出し、酸にて中和し、水洗を行なってアルカリ賦活物を得る。
【００２９】
賦活作用を有する薬品としてアルカリ剤（水酸化ナトリウム、水酸化カリウム、炭酸カリウムのいずれか、またはそれらの組み合わせ）を用いた場合、不活性ガス雰囲気で賦活処理を行なう。賦活温度は５００〜１０００℃が好ましく、６００℃〜１０００℃が更に好ましい。アルカリ賦活の場合、賦活時に発生する水性ガスシフト反応が５００℃以上で発生しはじめ、８００℃以上でさらに反応が進行する。しかし１０００℃を超えると、反応速度の制御が困難になる上、炉の損傷が大きくなるため好ましくない。
【００３０】
アルカリ賦活の場合、昇温速度は５℃／分〜２０℃／分が好ましい。活性炭の比表面積は、昇温速度が遅い方が増加する傾向がある。しかし昇温速度が５℃／分未満では昇温時間が長くなりすぎるため好ましくない。また昇温速度が２０℃／分を超えると昇温のためのエネルギーが過大となりエネルギーコストが大きくなるため好ましくない。
【００３１】
アルカリ賦活の場合、賦活処理時間は１５分〜１２０分が好ましく、３０分〜９０分がより好ましい。賦活処理時間が１５分未満では十分な賦活ができないおそれがある。賦活処理時間が１２０分を超えると比表面積がむしろ減少するおそれがある。
【００３２】
有機物の炭化物は不完全なグラファイト結晶であり、グラファイト層の重なりにズレがあったり回転があったりする。そのためグラファイト層の端面（エッジ）が不安定である。アルカリ賦活処理では、炭化物のグラファイト層の端面がアルカリ剤（例えば水酸化カリウム）と反応して欠落し、細孔が形成される。細孔は炭化物の内部に網目状に繋がって形成される。
【００３３】
賦活作用を有する薬品としてアルカリ剤を用いた場合、活性炭の比表面積は２０００ｍ２／ｇ〜３０００ｍ２／ｇと、非常に大きな比表面積の形成が可能である。アルカリ剤を用いた薬品賦活処理のみの場合、平均細孔直径は２ｎｍ前後であり、ミクロ孔（細孔直径２ｎｍ以下の細孔）が多くできる。つまりアルカリ剤を用いた薬品賦活処理のみの場合、比表面積は比較的大きく、ミクロ孔が多くできること（径の小さい細孔が多いこと）が特徴である。
【００３４】
賦活作用を有する薬品として塩化亜鉛を用いた場合、不活性ガス雰囲気で賦活処理を行ない、賦活温度は４００℃〜７００℃（昇温速度は５℃／分程度）であり、賦活時間（保持時間）は６０分程度が好ましい。温度が４００℃未満のときは、反応速度が遅く細孔の形成も少ないため、実用上適さない。温度が７００℃を超えると、塩化亜鉛の回収率（塩化亜鉛は回収して再利用する）がほぼ０％となるため、コストが大幅にアップする。温度が７００℃を超えると、塩化亜鉛の回収率が極端に落ちる理由は、塩化亜鉛の沸点が７５０℃付近のためである。
【００３５】
賦活作用を有する薬品としてリン酸を用いた場合、不活性ガス雰囲気で賦活処理を行ない、賦活処理温度は４００℃〜７００℃（昇温速度は５℃／分程度）が好ましく、４００℃〜６００℃がより好ましい。賦活処理温度が４００℃未満であると、細孔の発達が遅く、比表面積の増加に長時間を要する。賦活処理温度が７００℃を超えると、反応が過度に進行し、比表面積がむしろ低下するおそれがある。
【００３６】
賦活作用を有する薬品としてリン酸を用いた場合、賦活処理時間は６０分程度が好ましい。賦活処理時間が短かすぎると細孔形成が不十分で比表面積が増加しない。一方、賦活処理時間が長すぎると逆に過度の細孔形成により、細孔の口径が大きくなり過ぎるとともに比表面積が低下する。
【００３７】
賦活作用を有する薬品として塩化亜鉛、リン酸を用いた薬品賦活処理のみの場合、活性炭の比表面積は１５００ｍ２／ｇ以下になることが多い。細孔の平均直径は２ｎｍ〜４ｎｍ程度の比較的大きなものになる。つまり塩化亜鉛、リン酸を用いた薬品賦活処理のみの場合、比表面積は比較的小さく、メソ孔（細孔直径が２ｎｍ〜５０ｎｍの細孔）が多くできる（径の大きい細孔が多い）ことが特徴である。
【００３８】
［賦活作用を有する薬品の混合量］
賦活作用を有する薬品としてアルカリ剤（水酸化ナトリウム、水酸化カリウム、炭酸カリウムのいずれか、またはそれらの組み合わせ）を用いた場合、アルカリ剤の量は炭化物１重量部に対して、０．５重量部〜５重量部が好ましい。アルカリ剤の量が０．５重量部未満のときは、比表面積が増加しないおそれがある。アルカリ剤の量が５重量部を超えると、コストが非常に高くなるおそれがある。
【００３９】
賦活作用を有する薬品として塩化亜鉛またはリン酸を用いた場合、塩化亜鉛またはリン酸の量は炭化物１重量部に対して、１重量部〜３重量部が好ましい。塩化亜鉛またはリン酸の量が１重量部未満のときは、比表面積が増加しないおそれがある。塩化亜鉛またはリン酸の量が３重量部を超えると、コストが非常に高くなるおそれがある。
【００４０】
本発明の活性炭の製造方法において、賦活作用を有する薬品としてはアルカリ剤が好ましく、アルカリ剤としては水酸化カリウムが特に好ましい。
【００４１】
水酸化カリウムの混合量は、炭化物１重量部について０．５重量部〜５重量部であることが好ましく、０．５重量部〜１．５重量部であることがより好ましい。炭化物１重量部について水酸化カリウムの混合量を０．５重量部〜５重量部とすると、活性炭の比表面積が大きくなり、しかも平均細孔直径が大きくなる。炭化物１重量部について水酸化カリウムの混合量を０．５重量部〜１．５重量部とすると、更に表面官能基量も適量となるため、電気二重層キャパシタの電極として好適となる。
【００４２】
［不活性ガス］
薬品賦活処理を行なう際の不活性ガスは、例えば、窒素ガス、アルゴンガスが用いられる。窒素ガスはコストが安いため好ましい。薬品賦活処理の際の不活性ガス中での加熱処理温度（賦活処理温度）は５００℃〜１０００℃が好ましく、６００℃〜１０００℃が更に好ましい。賦活処理温度が５００℃未満の場合は賦活処理が十分に進行しないおそれがある。賦活処理温度が１０００℃を超えると、反応速度の制御が困難になる上、炉の損傷が大きくなるため好ましくない。
【００４３】
［酸化性ガス］
ガス賦活処理を行なう際の酸化性ガスとしては、例えば、二酸化炭素ガス、水蒸気、空気のいずれか、またはそれらの組み合わせが用いられる。二酸化炭素ガスは、雰囲気の制御がしやすく、設備コストもランニングコストも安いので好ましい。ガス賦活処理の際の酸化性ガス中での加熱処理温度は８００℃〜１０００℃が好ましい。賦活処理温度が８００℃未満のときは、ガス賦活処理が十分に進行しないおそれがある。賦活処理温度が１０００℃を超えると比表面積がむしろ減少するおそれがある。
【００４４】
ガス賦活処理では、グラファイト層の端面（エッジ）が水蒸気あるいは二酸化炭素ガスと反応して端面が欠落し細孔が形成される。細孔は炭化物の内部に網目状に繋がって形成される。
【００４５】
ガス賦活処理を行なう際の二酸化炭素ガスの濃度（体積％）は、２０％〜１００％が好ましく、８０％〜１００％がより好ましい。二酸化炭素ガスの濃度を２０％〜１００％とすると、活性炭の比表面積が大きくなり、平均細孔直径が大きくなる。二酸化炭素ガスの濃度を８０％〜１００％とすると、活性炭の比表面積が大きくなり、平均細孔直径が大きくなり、更に表面官能基量も適量となる。二酸化炭素ガスの濃度が２０％未満になるとガス賦活処理が不十分となるおそれがある。
【００４６】
ガス賦活処理時間は１０分〜７０分が好ましく、２５分〜７０分がより好ましい。二酸化炭素ガス中でのガス賦活処理時間を１０分〜７０分とすると、活性炭の比表面積が大きくなり、平均細孔直径が大きくなる。二酸化炭素ガス中でのガス賦活処理時間を２５分〜７０分とすると、更に表面官能基量が適量となる。
【実施例】
【００４７】
［アルカリ賦活処理のミクロな効果］
アルカリ賦活処理のミクロな効果についてＸ線回折グラフを用いて説明する。図１はアルカリ賦活処理前（ガス賦活処理も行なっていない）の炭化物のＸ線回折グラフである。横軸は回折角度２θ（単位：°）であり、縦軸は回折されたＸ線の強度（単位：ｃｐｓ）である。横軸の２５°付近に回折強度のブロードなピークが見られる。ピークの中心値はグラファイトの層間距離０．３３５ｎｍに対応する。つまりアルカリ賦活処理前の炭化物は平均０．３３５ｎｍ間隔の炭素平面骨格の繰り返し構造をもつ。
【００４８】
図２はアルカリ賦活処理時間１５分（ガス賦活処理は行なっていない）の炭化物のＸ線回折グラフである。アルカリ剤は水酸化カリウムである。水酸化カリウムの混合量は炭化物１重量部に対して５重量部である。賦活処理温度は８００℃、雰囲気は窒素ガス雰囲気である。
【００４９】
図２では横軸の２５°付近に図１と同位置に同程度の強度、拡がりの回折ピークが見られる。このピークからアルカリ賦活処理時間１５分の炭化物は、平均０．３３５ｎｍ間隔の炭素平面骨格の繰り返し構造をもつ事が分かる。本願発明者の研究によると、炭化物の大部分が平均０．３３５ｎｍ間隔の炭素平面骨格の繰り返し構造をもち、炭素微結晶領域が少ない場合、アルカリ賦活処理後にガス賦活処理を行なっても、比表面積が大きく細孔径も大きい活性炭はほとんど得られない。
【００５０】
図３はアルカリ賦活処理時間９０分（ガス賦活処理は行なっていない）の炭化物のＸ線回折グラフである。アルカリ剤は水酸化カリウムである。水酸化カリウムの混合量は炭化物１重量部に対して５重量部である。賦活処理温度は８００℃、雰囲気は窒素ガス雰囲気である。
【００５１】
図３でも横軸の２５°付近に回折強度のブロードなピークが見られるが、図１および図２に比べてピークの強度がかなり低い。これはアルカリ賦活処理９０分により、平均０．３３５ｎｍ間隔の炭素平面骨格の繰り返し構造がかなり破壊され、炭素微結晶領域が拡大したことを示す。本願発明者の研究によると、図３のように、アルカリ賦活処理により炭素微結晶領域が拡大した炭化物に対して、アルカリ賦活処理後にガス賦活処理を行なうと、比表面積が大きく細孔径も大きい活性炭が得られる。
【００５２】
図４はアルカリ賦活処理時間１２０分（ガス賦活処理は行なっていない）の炭化物のＸ線回折グラフである。アルカリ剤は水酸化カリウムである。水酸化カリウムの混合量は炭化物１重量部に対して５重量部である。賦活処理温度は８００℃、雰囲気は窒素ガス雰囲気である。
【００５３】
図４では、図１〜図３に見られた横軸の２５°付近の回折強度のピークが消失している。すなわち、アルカリ賦活処理１２０分により、平均０．３３５ｎｍ間隔の炭素平面骨格の繰り返し構造がほぼ完全に破壊され、ほとんどの部分が炭素微結晶領域になっている。図４から、アルカリ賦活処理により平均０．３３５ｎｍ間隔の炭素平面骨格の繰り返し構造が破壊され、炭素微結晶領域が拡大することが明確に分かる。図３の場合も図４より程度は少ないが同様の現象が起きていることは明らかである。
【００５４】
本願発明者の研究によれば、単にアルカリ賦活処理（一般的には薬品賦活処理）とガス賦活処理を組み合わせても、比表面積が大きく細孔径も大きい活性炭が得られるわけではない。比表面積が大きく細孔径も大きい活性炭を得るためには、アルカリ賦活処理（一般的には薬品賦活処理）により、平均０．３３５ｎｍ間隔の炭素平面骨格の繰り返し構造の少なくとも一部が破壊され、炭素微結晶領域が拡大していることが必要である。炭素微結晶領域が拡大しているとき、アルカリ賦活処理（一般的には薬品賦活処理）とガス賦活処理を組み合わせると、比表面積が大きく細孔径も大きい活性炭が得られる。
【００５５】
本願発明者の研究によれば、アルカリ剤が水酸化カリウムの場合、ガス賦活処理と組み合わせて比表面積が大きく細孔径も大きい活性炭が得られるアルカリ賦活の条件は、水酸化カリウムの混合量が炭化物１重量部に対して０．５重量部〜５重量部であり、賦活の雰囲気が窒素雰囲気で、温度が７００℃〜９００℃、時間が３０分〜１２０分である。
【００５６】
［炭化］
琵琶湖岸に植生するヨシ（葦）を伐採した。ヨシの幹１１は図５（ａ）に示すような中空円筒形をしている。ヨシの幹１１を図５（ｂ）に示す破線に沿って切断した。切断されたヨシの幹１１は図５（ｃ）に示すヨシの個片１２となった。ヨシの個片１２の大きさは約１０ｍｍ×約１０ｍｍ×約２ｍｍであった。ヨシの個片１２を窒素ガス雰囲気中、室温から８００℃まで１０℃／分の速度で昇温し、８００℃、２０分間保持して炭化し、炭化物を得た。
【００５７】
［アルカリ賦活処理］
炭化物を粉砕し、炭化物粉末１ｇに対し水酸化カリウム粉末（１ｇ、３ｇ、５ｇの３種類...詳細後述）を加え混合した後、窒素ガス雰囲気中で、８００℃、６０分間保持してアルカリ賦活処理を行なった。このとき室温から４００℃までは１０℃／分の速度で昇温し、４００℃から８００℃までは５℃／分の速度で昇温した。冷却後試料を取り出し、塩酸にて中和し、水洗を行なってアルカリ賦活物を得た。
【００５８】
［ガス賦活処理］
アルカリ賦活物（粉末）０．５ｇを炉に入れ、窒素ガス雰囲気にて、昇温速度１０℃／分で９００℃まで昇温した後、温度９００℃を維持したまま、二酸化炭素ガス（流量１リットル／分）を流入させ窒素ガスと置換した。二酸化炭素ガス濃度１００％の９００℃の雰囲気でガス賦活処理を行なった。賦活処理時間は１５分、３０分、６０分の３種類とした（詳細後述）。
【００５９】
［電極塗工］
図６（ａ）に示すように、アルカリ賦活処理およびガス賦活処理を経て得られた粉末活性炭に、導電助剤（アセチレンブラック）、バインダー（濃度５％のＰＶＤＦ（ポリフッ化ビニリデン）のＮＭＰ（Ｎメチルピロリドン）溶液）を混ぜてスラリー２１を作製した。次にスラリー２１を銅箔２２に膜状に塗工し、電極２０を得た。スラリーの配合量は、活性炭：８６重量％、導電助剤：５重量％、バインダー：９重量％であった。
【００６０】
［電気二重層キャパシタ］
図６（ａ）に示すように、銅箔２２にスラリー２１を塗工して形成された電極２０を、打ち抜き線２３に沿って円形に打ち抜いた。次に図６（ｂ）に示すように、セパレータ２４を介して、２枚の電極２０のスラリー２１同士を対向させたセル３０を作製した。１枚の電極２０を作用極、他の電極２０を対極とし、参照電極２５を配した３極のセル３０を作製し、充放電測定を行なった。電解液２６として、濃度１モル／リットルのテトラエチルアンモニウムテトラフルオロボレートのプロピレンカーボネート溶液を用いた。充放電測定はBiologic社製ＳＰ−５０を用い、１００ｍＡ／ｇの定電流にて、０Ｖ〜０．５Ｖまで充放電測定を行ない、セル３０の静電容量（Ｆ／ｇ）を求めた。
【００６１】
表１に実施例、比較例および参考例の活性炭のＢＥＴ比表面積、細孔容積、平均細孔直径、電気二重層キャパシタの静電容量、表面官能基量を示す。ＢＥＴ比表面積、平均細孔直径、電気二重層キャパシタの静電容量は大きい程良い。表面官能基量は０．４mmol/g-carbon〜０．７mmol/g-carbonが適量とされる。表１の実施例１〜４、比較例３〜６および参考例１〜３は本願発明者が試作・測定したものである。実施例１〜４、比較例３〜６および参考例１〜３は、前述の方法によりヨシを原料として炭化物を作製し、表１に示すそれぞれの条件で賦活処理を行なったものである。
【００６２】
表中、ＢＥＴ比表面積とは、ＢＥＴ(Brunauer-Emmett-Teller)法により測定された比表面積である。ＢＥＴ比表面積は次のように算出する。ＢＥＴ法では分子が積み重なって無限に吸着し、吸着層間に相互作用がないと仮定する。ＢＥＴ法では次のＢＥＴ式を用いる。
1/[W{(P0/P)-1}]={(C-1)/Wm}(P/P0)(1/Wm)...ＢＥＴ式
ここでP：気体の圧力、P0：飽和蒸気圧、W：吸着量、Wm：単分子層吸着量、C：ＢＥＴ定数である。
【００６３】
ＢＥＴ式の左辺を縦軸とし、P/P0を横軸とするグラフ（ＢＥＴプロット）を作成する。グラフの直線部分の、勾配S=(C-1)/(Wm-C)と切片i=1/(Wm・C)の和の逆数：1/(S+i)として、単分子吸着量Wmを得る。Wmが得られたら、窒素ガスの吸着断面積を０．１６ｎｍ２として、試料１ｇ当たりの表面積（比表面積）を求める。細孔容積は液体窒素温度における窒素ガス吸着量から算出する。平均細孔直径は、細孔が円筒形であると仮定して、ＢＥＴ比表面積と細孔容積から、平均細孔直径＝４０００×細孔容積／ＢＥＴ比表面積、として求めた。
【００６４】
活性炭の表面官能基量は次に述べるBoehmの滴定法により測定した。
（１）活性炭を０．１ｇ〜０．２ｇ秤量し、０．１Ｎ−ＮａＯＨ水溶液３０ｍｌを混合し、２５℃で４８時間振とうさせる。
（２）活性炭とＮａＯＨ水溶液の混合物を濾過し、濾液を２０ｍｌ採取し、０．１Ｎ−ＨＣｌで滴定する。
（３）活性炭１ｇあたりの表面官能基量を算出する。
【００６５】
【表１】
0006465375.tif 000002
（特許庁提出時にここに表１が挿入されます）
【００６６】
実施例１は水酸化カリウム１ｇでアルカリ賦活処理（窒素ガス雰囲気、８００℃、６０分）をした後、二酸化炭素ガスでガス賦活処理（９００℃、３０分）をしたものである。二酸化炭素ガスのガス賦活処理が１５分の実施例１と比べ、ＢＥＴ比表面積は大きいが、平均細孔直径は僅かに小さい。静電容量は大きい。参考例１と実施例１を比較すると、ガス賦活処理は１５分より３０分の方が効果的である。表面官能基量は適量である。
【００６７】
実施例２は水酸化カリウム１ｇでアルカリ賦活処理（窒素ガス雰囲気、８００℃、６０分）をした後、二酸化炭素ガスでガス賦活処理（９００℃、６０分）をしたものである。二酸化炭素ガスの賦活処理が３０分の実施例２と比べ、ＢＥＴ比表面積、平均細孔直径、静電容量の全てが大きい。実施例１と実施例２を比較すると、二酸化炭素ガスの賦活処理は３０分より６０分の方が効果的である。表面官能基量は適量である。ガス賦活処理の際、従来の熱処理の効果も得られ、官能基量が減少したと考えられる。
【００６８】
実施例３は水酸化カリウム３ｇでアルカリ賦活処理（窒素ガス雰囲気、８００℃、６０分）をした後、二酸化炭素ガスでガス賦活処理（９００℃、６０分）をしたものである。ガス賦活処理を行なわない比較例５と比べ、ＢＥＴ比表面積、平均細孔直径、静電容量の全てがかなり大きい。ガス賦活処理が効果的と考えられる。
【００６９】
実施例４は水酸化カリウム５ｇでアルカリ賦活処理（窒素ガス雰囲気、８００℃、６０分）をした後、二酸化炭素ガスでガス賦活処理（９００℃、６０分）をしたものである。ガス賦活処理が１５分の参考例２と比べ、ＢＥＴ比表面積、平均細孔直径は大きいが、静電容量は小さい。
【００７０】
比較例１はＡ社製の市販の電気二重層キャパシタ用の活性炭である。比較例１のＢＥＴ比表面積は中程度の大きさであるが、平均細孔直径が小さい。静電容量は中程度の値である。表面官能基量は適量である。
【００７１】
比較例２はナカライテスク社製の市販のヤシ殻活性炭である。比較例２はＢＥＴ比表面積が小さく、平均細孔直径も小さい。静電容量も小さく、電気二重層キャパシタには適していない。表面官能基量は適量である。
【００７２】
比較例３は二酸化炭素ガスでガス賦活処理（９００℃、４０分）をしたものである。アルカリ賦活処理はしていない。平均細孔直径は大きくても、ＢＥＴ比表面積が小さいため、静電容量が小さい。そのため電気二重層キャパシタには適していない。表面官能基量は測定できなかった。
【００７３】
比較例４は水酸化カリウム１ｇでアルカリ賦活処理をしたものである。ガス賦活処理はしていない。ＢＥＴ比表面積が小さく、平均細孔直径も小さい。静電容量も小さく、電気二重層キャパシタには適していない。表面官能基量は適量より多い。
【００７４】
比較例５は水酸化カリウム３ｇでアルカリ賦活処理をしたものである。ガス賦活処理はしていない。水酸化カリウム１ｇでアルカリ賦活処理をした比較例４に比べ、ＢＥＴ比表面積、平均細孔直径、静電容量の全てがかなり大きい。水酸化カリウム１ｇと３ｇでは大きな差がある。表面官能基量は適量より多い。
【００７５】
比較例６は水酸化カリウム５ｇでアルカリ賦活処理をしたものである。ガス賦活処理はしていない。水酸化カリウム３ｇでアルカリ賦活処理をした比較例５に比べ、ＢＥＴ比表面積、平均細孔直径、静電容量の全てがかなり大きい。水酸化カリウム３ｇと５ｇでは大きな差がある。表面官能基量は適量より多い。
【００７６】
参考例１は水酸化カリウム１ｇでアルカリ賦活処理（窒素ガス雰囲気、８００℃、６０分）をした後、二酸化炭素ガスでガス賦活処理（９００℃、１５分）をしたものである。水酸化カリウム１ｇでアルカリ賦活処理のみをした比較例４と比べ、ＢＥＴ比表面積、平均細孔直径、静電容量の全てが大きい。これはガス賦活処理の効果と考えられる。
【００７７】
参考例２は水酸化カリウム５ｇでアルカリ賦活処理（窒素ガス雰囲気、８００℃、６０分）をした後、二酸化炭素ガスでガス賦活処理（９００℃、１５分）をしたものである。水酸化カリウム５ｇでアルカリ賦活処理のみをした比較例６と比べ、ＢＥＴ比表面積、平均細孔直径、静電容量の全てが大きい。特に静電容量は差がある。これはガス賦活処理の効果と考えられる。
【００７８】
参考例３は水酸化カリウム５ｇでアルカリ賦活処理（窒素ガス雰囲気、８００℃、６０分）をした後、二酸化炭素ガスでガス賦活処理（９００℃、３０分）をしたものである。ガス賦活処理が１５分の実施例５と比べ、ＢＥＴ比表面積、平均細孔直径は大きいが、静電容量はかなり小さい。
【００７９】
表１に示した試作結果から、アルカリ賦活処理後にガス賦活処理を行なえば、従来トレードオフであったＢＥＴ比表面積と平均細孔直径が、必ずしもトレードオフにはならないことが分かる。すなわち、アルカリ賦活処理条件とガス賦活処理条件が適切であれば、ＢＥＴ比表面積と平均細孔直径の両方が大きい活性炭が得られる。
【００８０】
特に、実施例１（ＫＯＨ：１ｇのアルカリ賦活処理→二酸化炭素ガス３０分のガス賦活処理）と、実施例２（ＫＯＨ：１ｇのアルカリ賦活処理→二酸化炭素ガス６０分のガス賦活処理）は、表面官能基量を考慮しても、電気二重層キャパシタの電極に適切である。すなわち、電気二重層キャパシタの電極に用いるためには、水酸化カリウムの混合量は炭化物１重量部について０．５重量部〜１．５重量部が好ましく、二酸化炭素ガス中でのガス賦活処理時間は２５分〜７０分が好ましい。
【００８１】
本発明の活性炭の製造方法により得られた活性炭を電気二重層キャパシタに用いると、静電容量の大きい電気二重層キャパシタが得られる。また充放電のサイクル特性が良好な電気二重層キャパシタが得られる。
【００８２】
本発明の活性炭の製造方法によれば、ガス賦活処理の際に官能基量を調整するための熱処理も同時に行なうことができる。そのため別に熱処理をする必要がなく、工程が短くできる。
【産業上の利用可能性】
【００８３】
本発明の活性炭の製造方法により、細孔径と比表面積が共に大きい活性炭が得られる。更に、本発明の活性炭の製造方法により、短い工程により官能基量が適切な活性炭が得られる。本発明の製造方法により得られた活性炭を電気二重層キャパシタの電極に用いると、従来よりも容量が大きく、充放電の能力が高く、充放電のサイクル特性が良好な電気二重層キャパシタが得られる。
【符号の説明】
【００８４】
１１ ヨシの幹
１２ ヨシの個片
２０ 電極
２１ スラリー
２２ 銅箔
２３ 打ち抜き線
２４ セパレータ
２５ 参照電極
２６ 電解液
３０ セル
【図１】
0006465375.tif 000003
【図２】
0006465375.tif 000004
【図３】
0006465375.tif 000005
【図４】
0006465375.tif 000006
【図５】
0006465375.tif 000007
【図６】
0006465375.tif 000008